Brevet FR2696736A1 — publié le 19940415

FLUIDIFIANT8 POUR SUSPENSIONS AQUEUSES DE PARTICULES MINERALES ET PATES DE LIANT HYDRAULIqUE. L'invention concerne l'utilisation de composés comportant au moins un groupement amino-alkylène phosphonique et au moins une chaîne polyoxyalkylée, et de leurs sels, comme agents fluidifiants. L'invention concerne également de nouveaux composés comportant au moins un groupement amino-alkylène phosphonique et au moins une chaîne polyoxyalkylée, ainsi que leurs sels. ETAT DE LA TECHNIOUE I1 est connu d'introduire des fluidifiants dans les suspensions aqueuses de particules minérales pour en abaisser la viscosité ou pour diminuer la teneur en eau de ces suspensions. Les suspensions concernées sont notamment des suspensions de sels de calcium, comme le carbonate de calcium ou le sulfate de calcium, ou des suspensions d'oxydes minéraux, comme le dioxyde de titane ou l'oxyde de fer. Ce n'est qu'après avoir été fluidifiées que ces suspensions peuvent servir à la préparation de produits industriels divers dont des peintures, des produits pour l'enduction du papier et des formulations pour des caoutchoucs et pour des résines synthétiques. I1 est également connu d'ajouter aux liants hydrauliques tels que les ciments, les plâtres, les sulfates de calcium ou la chaux, des fluidifiants pour diminuer la teneur en eau de la pâte de liant hydraulique. De ce fait, la pâte de liant hydraulique présente, après durcissement, une structure plus dense. Ceci se traduit par une résistance mécanique plus élevée. Comme on peut le comprendre assez aisément au travers du cas particulier de l'enduction des papiers, les suspensions de particules minérales, d'une manière générale, doivent disposer d'une viscosité faible pour faciliter leur manipulation et leur application de même qu'une teneur en matière minérale la plus élevée possible afin de diminuer la quantité d'énergie calorifique nécessaire à l'évacuation par séchage de leur fraction aqueuse. L'obtention de ces qualités dans des conditions économiques acceptables ne peut généralement être cumulée qu'en ayant recours à des fluidifiants. Pour des raisons économiques également, on exige des fluidifiants qu'ils permettent d'obtenir des fluidités très élevées et stables même lorsqu'ils sont présents dans la suspension en très petites quantités. Mais comme de nombreux fluidifiants proposés dans l'art antérieur, comme ceux à base de polyélectrolytes, voient leurs effets fluidifiants diminuer quand la teneur en électrolyte des mélanges à fluidifier augmente, on est donc obligé d'augmenter les quantités de ces fluidifiants pour atteindre la viscosité recherchée. Egalement, on recherche des fluidifiants, qui lorsqu'ils sont mis en oeuvre dans des mélanges complexes, ne présentent pas une fonction secondaire risquant de perturber les caractéristiques du mélange en cause. Ainsi, dans le domaine des liants hydrauliques par exemple, il ne suffit pas qu'un fluidifiant permette d'obtenir des suspensions de particules de liant hydraulique d'une fluidité satisfaisante, il faut, en outre, que sa mise en oeuvre permette la prise du liant hydraulique et l'obtention d'un produit de bonne qualité. Dans le domaine des compositions pour ciment de forage, la demande de brevet européen n"444 542 propose d'utiliser comme fluidifiants des composés répondant à l'une des formules dans lesquelles x est supérieur ou égal à 10. La présence de ces composés dans des compositions de ciment de forage doit permettre de diminuer la viscosité au point de rendre lesdites compositions pompables dans des conditions d'écoulement turbulent, même en présence de sels. L'inconvénient majeur de ces fluidifiants réside dans les retards de prise extrêmement importants qu'ils génèrent. Ils ont dès lors des applications très limitées et ils ne peuvent pas être mis en oeuvre lorsque les temps de prise recherchés de la pâte de liant hydraulique doivent être relativement brefs. On connaît aussi des fluidifiants dont l'utilisation affecte moins les temps de prise des pâtes de liant hydraulique avec lequelles ils sont mélangés. Les plus connus sont des fluidifiants à base de résines obtenues par condensation de naphtalène sulfoné avec du formaldéhyde ou par condensation de mélamine avec du formaldéhyde et un composé sulfoné. Ainsi, le brevet européen n099 954 concerne des fluidifiants hydrosolubles obtenus par condensation d'acide amino-sulfonique comportant au moins un noyau aromatique avec des produits azotés porteurs de plusieurs fonctions amines et du formaldéhyde. Si ces fluidifiants ne retardent pas de façon notable la prise des liants hydrauliques, ils présentent néanmoins une activité limitée et ceci d'autant plus que le mélange à fluidifier contient une quantité non négligeable d'électrolyte. Un autre inconvénient de ces fluidifiants est de ne pouvoir être disponibles que sous forme de solutions aqueuses à des concentrations limitées, généralement au plus égales à 40 %, car l'augmentation de la concentration entraîne celle de la viscosité de ces solutions, ce qui limite leur usage. I1 n'existe donc pas dans l'état de la technique de fluidifiants remplissant cumulativement les conditions suivantes : - un conditionnement sous forme concentrée ou sous forme pulvérulente pour faciliter les stockages et les transports, - une grande stabilité, même en solution concentrée, - un pouvoir fluidifiant élevé à l'égard d'un grand nombre de particules minérales de nature chimique diverse, - une viscosité en solution concentrée qui : soit suffisamment basse, à température ambiante, quelles que soient les saisons, de façon à faciliter- leur emploi et éviter toutes opérations supplémentaires du type chauffage, - une viscosité des suspensions constante dans le temps et qui reste faible malgré l'introduction d'un ou de plusieurs électrolytes. EXPOSE SOMMAIRE DE L'INVENTION De façon surprenante, il a été découvert que les objectifs précités sont atteints lorsque l'on utilise, comme agents fluidifiants pour suspens ions aqueuses de particules minérales et pâtes de liant hydraulique, des composés (I) ou les sels des composés (I), lesdits composés (I) répondant à la formule suivante : dans laquelle R est un atome d'hydrogène ou un groupe hydrocarboné monovalent comportant de 1 à 18 atomes de carbone et éventuellement un ou plusieurs hétéroatomes, les Ri sont semblables ou différents entre eux et représentent un alkylène comme l'éthylène, le propylène, le butylène, l'amylène, l'octylène ou le cyclohexène, ou un arylène comme le styrène ou le méthylstyrène ; les Ri renferment éventuellement un ou plusieurs hétéroatomes, Q est un groupe hydrocarboné comportant de 2 à 18 atomes de carbone et éventuellement un ou plusieurs hétéroatomes, A est un groupe alkylidène comportant de 1 à 5 atomes de carbone, les Rj sont semblables ou différents entre eux et peuvent être choisis parmi: : * le groupe A-P03H2, A ayant la signification précitée, * le groupe alkyle comportant de 1 à 18 atomes de carbone et pouvant porter des groupements [R-O(Ri-O)n], R et Ri ayant les significations précitées, * et le groupe - Rk désignant un groupement tel que Rj, - B désignant un groupement alkylène comportant de 2 à 18 atomes de carbone, "n" est un nombre supérieur ou égal à 0, "r" est le nombre des groupes [R-O(Ri-O)n] portés par l'ensemble des Rj, "q" est le nombre des groupes [R-O(Ri-O)n] portés par Q, la somme "r+q" est comprise entre 1 et 10, "y" est un nombre entier compris entre 1 et 3, Q, N et les Rj peuvent former ensemble un ou plu sieurs cycles, ce ou ces cycles pouvant en outre contenir un ou plusieurs autres hétéroatomes. Les sels des composés (I) peuvent être stoéchiométriques ou non, mixtes ou non, et sont constitués avec des métaux alcalins, des métaux alcalinoterreux, des amines ou des ammoniums quaternaires. Les composés (I) se présentent sous une forme pouvant varier de la forme liquide à la forme solide, en passant par la forme cireuse. Ils sont généralement hydrosolubles ou hydrodispersables. Les composés (I) ainsi que leurs sels, n'ont jamais été décrits dans l'état de la technique à l'exception de ceux faisant l'objet du brevet américain n03.974.209, appelés composés (II), pour lesquels, quand on se réfère à la formule des composés (I), on trouve que R est un alkyle ayant de 1 à 5 atomes de carbone, Ri comporte de 2 à 5 atomes de carbone, "y"= 1, "r" = O, "q" = 1, "n" c 20, Rj = A-P03H2, Rj pouvant être salifié, Q comporte de 3 à 5 atomes de carbone. Ces composés (II) sont connus en tant qu'inhibiteurs de corrosion (brevet américain n03.718.603) et en tant qu'inhibiteurs de la formation des dépôts de tartre (brevet américain n03.976.589). Dès lors, la présente invention a aussi pour objet les nouveaux composés (III) et leurs sels, lesdits composés (III) correspondent à la famille des composés (I), à l'exception des composés (II). Dès lors, les composés (III) répondent à la formule suivante dans laquelle R est un atome d'hydrogène ou un groupe hydrocarboné monovalent comportant de 1 à 18 atomes de carbone et éventuellement un ou plusieurs hétéroatomes.- Les Ri sont semblables ou différents entre eux et représentent un alkylène comme l'éthylène, le propylène, l'amylène, l'octylène ou le cyclohexène ou un arylène comme le styrène ou le méthylstyrène. Les Ri renferment éventuellement un ou plusieurs hétéroatomes ; Q est un groupe hydrocarboné- comportant de 2 à 18 atomes de carbone et éventuellement un ou plusieurs hétéroatomes A est un groupement alkylidène comportant de 1 à 5 atomes de carbone les Rj sont semblables ou différents entre eux et peuvent être choisis parmi * le groupe -A-P03H2, A ayant la signification précitée, * un groupe alkyle comportant de 1 à 18 atomes de carbone et pouvant porter des groupements [R-O(Ri-O)n], R et Ri ayant les significations précitées, * et le groupement - Rk désignant un groupement tel que Rj, - B désignant un groupement alkylène comportant de 2 à 18 atomes de carbone, "n" est un nombre supérieur ou égal à 0, "r" est la somme des groupements [R-O(Ri-O)n] portés par l'ensemble des Rj, "q" est le nombre des groupements [R-O(Ri-O)n] portés par Q, la somme "r+q" est comprise entre 1 et 10, "y" est un nombre entier compris entre 1 et 3, .Q, N et les Rj peuvent former ensemble un ou plusieurs cycles , ce ou ces cycles pouvant en outre contenir un ou plusieurs autres hétéroatomes, à l'exclusion des composés (I) et de leurs sels pour lesquels R est un alkyle de 1 à 5 atomes de carbone, Ri comporte de 2 à 5 atomes de carbone, "y" = 1, "r" = 0, "q" = 1, "n" Rj.= A-P03H2, Rj pouvant être salifié, Q comporte de 3 à 5 atomes de carbone. De le même façon que les sels des- composés (I), les sels des composés (III) peuvent être stoechiométriques ou non, mixtes ou non, et sont constitués avec des métaux alcalins, des métaux alcalino-terreux, des amines ou des ammoniums quaternaires. EXPOSE DETAILLE DE L'INVENTION Préparation. des composés (I) A l'exclusion des composés (II) dont la préparation est connue, les composés (I) sont, de préférence, préparés à partir d'amino-alcools (A) selon le procédé en plusieurs étapes décrit ci-après. Par amino-alcool on entend dans le présent exposé un composé comportant au moins une fonction amine primaire ou secondaire et au moins un groupement OH. Dans une première étape, on prépare un amino-alcoolate (B) de potassium, à partir d'un amino-alcool (A), de façon connue, de préférence par mise en contact avec une base apportant un ou plusieurs cations potassium. Les amino-alcools (A) pouvant servir de produits de départ répondent avantageusement à la formule suivante dans laquelle - "y" est le nombre de fonctions amines primaires ou secondaires qui sont identiques ou différentes les unes des autres et "y" est compris entre 1 et 3 inclus, "r" est le nombre des OH portés par l'ensemble des Rj, - "q" est le nombre des OH portés par Q, "r+q" est compris entre 1 et 10, - Q représente un groupe hydrocarboné comportant de 2 à 18 atomes de carbone, et éventuellement un ou plusieurs hétéroatomes, - chaque Rj est un atome d'hydrogène ou un radical alkyle comportant de 1 à 18 atomes de carbone, ou un groupe du type dans lequel Rk désigne un groupe tel que Rj et B désigne un groupe alkylène comportant de 2 à 18 atomes carbone. -- Q, N et les Rj peuvent former ensemble un ou plusieurs cycles, ce ou ces cycles pouvant en outre contenir un ou plusieurs autres hétéroatomes. - Q et les Rj doivent être dépourvus de groupements susceptibles de réagir entre eux ou avec d'autres groupements portés par l'amino-alcool (A) ou l'amino-alcoolate (B) dans les conditions réactionnelles du procédé décrit plus haut. Parmi les amino-alcools (A), on peut citer, à titre d'exemple, les composés couramment utilisés suivants - l'éthanol-amine, la diéthanol-amine, les propanolamines, la N-méthyléthanol-amine, 1' amino-4-cyclohexanol, le diamino-propanol-2, la N-décyléthanolamine, la 1-(2- hydroxyéthyl)pipérazine, ou les composés répondant aux formules : HO-C2H4-NH-C2H4-NH2 ou HO-C2H4- (NH-C2H4) nNH2 La base utilisée est de préférence le diphénylméthylpotassium, l'hydrure de potassium, l'amidure de potassium ou le potassium finement divisé. De telles bases présentent l'avantage de transformer quantitativement les fonctions alcools en fonctions alcoolates à température modérée, par exemple à 3O0C. L'emploi de telles bases permet en outre de préparer l'amino-alcoolate (B) dans un solvant dans lequel les étapes qui suivent peuvent être conduites. Des bases telles que l'hydroxyde de potassium ou les alcoolates de potassium peuvent également être utilisées. Mais dans ce cas, la réaction de formation de l'aminoalcoolate présente quelques inconvénients - cette réaction est équilibrée, - cette réaction conduit à la formation d'eau ou d'alcool léger qu'il est nécessaire d'éliminer du mélange réactionnel, par exemple par évaporation, avant d'entreprendre les étapes suivantes. Dans une seconde étape, on fait réagir l'aminoalcoolate obtenu précédemment avec un oxiranne correspondant à RiO ou plusieurs oxirannes simultanément ou successivement, dans un solvant aprotique et anhydre, sous atmosphère anhydre et à température comprise entre OOC et 2000C, de façon à fixer sur chaque atome d'oxygène provenant d'une fonction alcoolate, une série de "n" motifs RiO semblables ou différents. Les oxirannes correspondant à RiO peuvent être choisis dans le groupe constitué par l'oxyde d'éthylène, l'oxyde de propylène, l'oxyde de butylène, l'oxyde d'amylène, l'oxyde d'octylène, l'oxyde de styrène, l'oxyde de méthylstyrène, l'oxyde de cyclohexane, leurs divers dérivés substitués et leurs mélanges. La quantité d'oxiranne mise en oeuvre est fonction de la longueur "n" des chaînes désirée et du nombre de groupements OH de l'amino-alcool (A) de départ. L'oxiranne peut être introduit progressivement dans le milieu réactionnel. On peut ainsi contrôler le degré de polyoxyalkylation, ce qui offre l'avantage de pouvoir faire varier le caractère hydrophile ou hydrophobe de la molécule. Il suffit en effet d'interrompre l'addition d'oxiranne dès que la longueur moyenne de chaînes polyoxyalkylées souhaitée est atteinte. L'addition de l'oxiranne est conduite dans un solvant dépourvu d'hydrogène acide dans les conditions opératoires, ceci afin de ne pas régénérer les fonctions alcools. Le solvant est choisi de préférence parmi les solvants à forte polarité afin de faciliter la dissociation des cations potassium des fonctions alcoolates. Les solvants convenant particulièrement bien sont le tétrahydrofuranne, le diglyme (diéthylène glycol diméthyl éther), le diméthylsulfoxyde ou l'hexaméthylphosphoramide. La réaction d'addition de l'oxiranne doit être effectuée sous atmosphère anhydre afin d'éviter l'introduction d'eau dans le milieu réactionnel, ce qui régénérerait les fonctions alcools et perturberait donc la polyaddition. On peut pour cela travailler sous azote, sous argon ou sous tout autre gaz inerte vis-à-vis du milieu réactionnel. La température réactionnelle de cette seconde étape est généralement comprise entre OOC et 200 C suivant le solvant utilisé et de préférence entre 2O0C et 12O0C. Les durées et les pressions réactionnelles sont connues de l'homme du métier et sont fonction du mode opératoire suivi. Dans une troisième étape, on neutralise ou fonctionnalise le produit obtenu précédemment de façon connue en soi, en fixant sur chaque atome d'oxygène terminant une chaîne polyoxyalkylée, un atome d'hydrogène ou un radical alkyle. On peut ainsi acidifier le milieu réactionnel pour fixer un proton ou ajouter un agent d'alkylation tel que le diméthylsulfate ou l'iodure de méthyle pour réaliser une alkylation. L'agent employé pour effectuer cette fonctionnalisation doit toutefois être choisi en tenant compte de la présence des fonctions amines, afin de ne pas les affecter. Après évaporation du solvant et de l'eau, on obtient une amine polyoxyalkylée que l'on fonctionnalise alors dans une quatrième étape suivant la réaction de Mannich décrite notamment dans le Journal of Organic Chemistry (Vol 31, 1603-07, 1966), ou suivant le brevet français n01 342 412 ou le brevet américain n03.567.768. Au cours de ladite quatrième étape, il est recommandé, pour éviter la dégradation de la ou des chaînes polyoxyalkylées, de travailler avec des proportions proches de la stoechiométrie en acide et en formol, et de réaliser l'introduction du formol dans le milieu réactionnel avec lenteur. A l'issue de la réaction de Mannich, les composés sont en pratique obtenus sous la forme d'ammonium. Ils peuvent être utilisés sous cette forme ou être neutralisés de façon à faire disparaître le caractère acide. Les sels de ces composés sont préparés de façon connue en soi, par neutralisation totale ou partielle avec une base ou un mélange de bases appropriées. Parmi les composés (I) on peut citer ceux représentés par les formules (R = H, Ri = C2H4, Q = C2H4t A = CH2, Rj = CH2CH2 N[CH2-P03H2]2) et Utilisation des composés (I) Comme précisé ci-dessus, les composés (I) procurent un effet fluidifiant aussi bien à des suspens ions aqueuses de particules minérales ne conduisant pas à une prise hydraulique qu'à des pâtes de liant hydraulique. Par suspension aqueuse de particules minérales, on entend dans le présent exposé une suspens ion aqueuse renfermant des particules sans prise hydraulique comme les sels de calcium, tels que par exemple le carbonate de calcium ou le sulfate de calcium dihydraté ; des oxydes ou minéraux tels que par exemple l'oxyde de chrome ou l'oxyde de fer ; d'autres charges minérales comme des silicates tels que le mica, etc. Par pâtes de liant hydraulique, on entend des pâtes comprenant notamment des ciments, des plâtres ou de la chaux. Les suspens ions aqueuses de particules minérales et les pâtes de liant hydraulique concernées par l'invention peuvent éventuellement contenir divers additifs. A titre d'exemple d'additifs, on peut citer les agents de stabilisation des suspens ions comme les éthers de cellulose ou les gommes de xanthane, les silicates alcalins pour les bétons projetés, les accélérateurs et les retardateurs de prise et de durcissement. Selon l'invention, on utilise de préférence les composés (I) pour lesquels R est un atome d'hydrogène ou un groupe méthyle, éthyle ou nonylphénol. De préférence encore, R est un atome d'hydrogène. Les groupes Ri sont de manière préférentielle choisis parmi l'éthylène et le propylène. Il est encore plus souhaitable que les groupes Ri soient majoritairement, voire uniquement, de l'éthylène, et en nombre suffisant pour conserver le caractère hydrosoluble ou hydrodispersable des composés (I). Le groupe Q est déterminé par le choix de l'aminoalcool (A) de départ. De préférence, il comporte de 2 à 12 atomes de carbone, et de préférence encore, il comporte de 2 à 6 atomes de carbone. Avantageusement, Q est choisi parmi l'éthylène, le cyclo-hexène ou le n hexène. Le groupe alkylidène A qui est porteur d'un atome de carbone divalent comporte de préférence de 1 à 3 atomes de carbone. Il est particulièrement avantageux que A soit le groupe méthylène. Le groupe Rj, qui est éventuellement salifié, est choisi de préférence parmi les groupes -CH2-P03H2, méthyle et C2H4N(CH2PO3H2)2. De préférence encore Rj représente le groupe -CH2-P03H2. Il est souhaitable que "n" soit compris entre 1 et 10 000. On préfère en particulier les valeurs de "n" comprises entre 1 et 500. Dans l'idéal, on choisit pour "n" une valeur comprise entre 1 et 250. La somme "r + q" correspond au nombre total de chaînes polyoxyalkylées. De préférence, cette somme est inférieure à 3. De préférence encore, elle est égale à 1. "y" est un nombre compris entre 1 et 3. Il est de préférence égal à 1 quand le fluidifiant est destiné à des pâtes de liants hydrauliques classiques avec lesquelles les retards de prise ne sont pas recherchés. De même, mais pour des raisons économiques dans ce cas, "y" sera de préférence choisi égal à 1 pour un fluidifiant destiné à des suspens ions aqueuses de particules minérales sans prise hydraulique. En revanche, dans les compositions de liants hydrauliques pour lesquelles on recherche un retard de prise, telles que par exemple les compositions de ciment de forage, "y" sera de préférence choisi égal ou supérieur à 1. Lorsqu'ils sont à l'état de sel, les composés (I) sont de préférence des sels de sodium, de calcium ou de diéthanolamine. L'utilisation selon l'invention des composés (I) rend possible l'obtention de compositions aqueuses de particules minérales très fluides quoique très chargées. L'un des avantages majeurs des composés (I) réside dans le fait qu'ils procurent un effet fluidifiant notable à l'égard d'une grande diversité de charges, sous réserve toutefois que ces charges ne présentent pas, superficiellement au moins, un caractère hydrophobe résultant généralement d'un traitement. Ainsi, les fluidifiants de l'invention sont particulièrement efficaces dans les compositions aqueuses de charges minérales sans prise hydraulique, comme par exemple les charges calciques telles que le carbonate de calcium ou le sulfate de calcium dihydraté ; les oxydes minéraux tels que le dioxyde de titane, l'oxyde ferrique ou l'oxyde de chrome, ou d'autres charges telles que les silicates comme par exemple le mica, etc. Dans ces compositions aqueuses de charges minérales sans prise hydraulique, contenant éventuellement divers additifs connus de l'homme de métier, les fluidifiants de l'invention peuvent y être incorporés dans une proportion comprise entre 0,01 % et 25 %, de préférence inférieure à 5 % suivant la fluidité recherchée, le pourcentage étant exprimé en mass-e de fluidifiant sec par rapport à la masse de minéral sec. Les composés (I) en tant que fluidifiant sont également d'une grande efficacité à l'égard des pâtes cimentières composées d'un ou de plusieurs liants hydrauliques, d'eau et de divers additifs et charges connus de l'homme du métier. Toutefois, on a observé que sous certaines conditions, les composés (I) peuvent être à l'origine d'un effet de retard de la prise, cet effet supplémentaire pouvant être souhaitable dans des applications spécifiques comme celles des ciments suffisamment fluides pour être pompables et transportables, tels que les ciments de forage, ou au contraire indésirable dans les compositions cimentières plus classiques. Avantageusement, les composés (I) présentent un effet modulable de retard de la prise des liants hydrauliques, qui, selon le cas, pourra être très limité, voire indécelable, et qui, dans d'autres cas au contraire, garantira une maniabilité pendant un temps prolongé. C'est pourquoi, on recommande pour obtenir un effet de retard de la prise de retenir les composés (I) vérifiant au moins l'une des deux conditions (a1) ou (bl) suivantes (al) "y" est supérieur à 1, (b1) "y" est égal à 1 et Rj comprend au moins une fonction phosphonique ou phosphonate. De préférence encore, on recommendera en outre, pour aboutir à un retard de prise, de retenir l'une et/ou l'autre des conditions suivantes (c1) "n" est inférieur ou égal à 100, (dl) une proportion de composés (I) d'autant plus importante que l'une des conditions (a1), (bl) et (c1) n'est pas vérifiée. L'effet retard des composés (I) vérifiant au moins l'une des conditions (au), (bl), (c1) ou (d1), et de préférence l'ensemble de ces conditions, peut donc être mis avantageusement à profit, aux dépens de l'utilisation d'autres retardateurs de prise. De préférence encore, on choisit les composés (I) vérifiant les conditions (al) et (c1), avec au moins deux fonctions phosphoniques ou phosphonates, dès que l'on recherche un retard de la prise. En revanche, les fluidifiants de l'invention, qui sont incorporés à des pâtes cimentières dites classiques, composées d'un ou- de plusieurs liants hydrauliques, d'eau et de divers additifs et charges connus de l'homme de métier, et dans lesquelles il n'est pas souhaitable de retarder la prise, seront de préférence choisis parmi les composés (I) vérifiant les deux conditions suivantes (a2) "y" est égal à 1 (b2) "n" est supérieur ou égal à 100. En outre, les composés (I) conduiront d'autant mieux à la fluidité et aux résistances mécaniques finales recherchées, qu'ils seront porteurs de deux fonctions phosphoniques et/ou phosphonates. Dans les pâtes cimentières dites classiques, les composés (I) peuvent être incorporés dans une proportion comprise entre 0,01 % et 25 %, de préférence inférieure à 5 %, le pourcentage- étant exprimé en masse d'additif sec par rapport à la masse de liant contenue dans les pâtes cimentières. Bien entendu, il est aussi possible de mettre en oeuvre un mélange de composés (I) à chaîne courte (n 50) de façon à obtenir les effets optima en terme de fluidité et de retard de prise. Un tel mélange peut permettre, en outre, de mettre en solution ou en dispersion des composés (I) qui seraient insuffisamment solubles ou insuffisamment dispersables dans l'eau, par exemple parce que leur chaîne polyoxyalkylée est trop courte ou le groupement Q trop important. Il va de soi que la mise en oeuvre des composés (I) ne s'oppose pas à l'emploi simultané d'autres additifs connus. D'autres avantages et buts de l'invention apparaîtront plus clairement à la lecture des exemples donnés ci-après dans un but illustratif et non limitatif. EXEMPLES Les exemples 1 et 2 concernant la préparation des composés (I). Les exemples 3 à 5 ont trait aux évolutions de la vis cosité de suspens ions aqueuses de CaCO3 en fonction de divers paramètres tels que la nature de l'additif, la quantité d'additif ajoutée ou la longueur des chaînes polyoxyalkylées. La charge faisant l'objet de ces tests est du CaCO3 commercialisé par SOLVAY et possédant une grande surface spécifique, de l'ordre de 22 m2/g. Des essais similaires aux exemples 3 à 5, réalisés sur du CaCO3 de plus faible surface spécifique (environ 0,6 m2/g) ont également permis d'établir l'efficacité des additifs testés. Les exemples 6 à 11 illustrent l'utilisation selon l'invention des composés () comme fluidifiants pour liants hydrauliques. Les exemples 12, 13, 15 et 16 illustrent le pouvoir fluidifiant des composés (I) selon l'invention à l'égard de diverses charges minérales. L'exemple 14 montre l'insensibilité des composés de l'invention en présence de sels. L'exemple 17 illustre l'effet de retard de la prise qu'entraine l'utilisation de certains composés (I). EXEMPLE 1 a) Synthèse du composé répondant à la formule HO - (CH2CH2O)50 - CH2CH2 - NH2 (bl) (al) (a2) (c) (b2) Dans un réacteur en verre parfaitement anhydre, on introduit sous -argon 500 cm3 de tétrahydrofuranne anhydre et 1,22 g d'éthanol-amine (0,02 mole). Une solution de diphénylméthylpotassium, soit 21,2 cm3 d'une solution titrée exactement à 0,95 mole/l (0,02 mole), est ajoutée goutte à goutte sous argon jusqu'à obtention d'une coloration persistante orange-brun du milieu. Il y a précipitation partielle de l'amino-alcoolate de potassium. Les entrées et les sorties d'argon étant maintenues fermées, l'oxyde d'éthylène, soit 51 cm3 (1 mole à 200C), est introduit sous forme liquide, puis le réacteur est porté à 300C. Le réacteur est alors en surpression d'environ 0,2 bar et le mélange est maintenu agité à 300C pendant 12 heures. Au terme de la réaction, le mélange prend une couleur cuivre. Il est acidifié par une solution de méthanol acide à 2 % en acide chlorhydrique. La neutralisation est atteinte lorsque le milieu se décolore en jaune clair. On élimine le chlorure de potassium par filtration ; le tétrahydrofuranne (THF) est évaporé sous vide et le résidu est versé dans un mélange constitué de 800 cm3 d'eau et 800 cm3 d'éther. La phase aqueuse contient le polymère aminé spécifiquement polyoxyéthylé sur l'oxygène de la fonction alcool, dont 45 g sont isolés après évaporation totale de l'eau sous vide. Par RMN 1H (résonance magnétique nucléaire du proton) dans le chloroforme deutérié, on trouve les pics sui vante - un multiplet à 3,64 ppm correspondant aux 202H désignés par al et a2, - un singulet à 3,05 ppm correspondant aux 3H désignés par bl et b2, - un triplet à 2,70 ppm correspondant aux 2H désignés par c. L'absence de polymère produit par condensation de l'oxyde d'éthylène sur la fonction amine est démontrée par l'absence de singulet à 2,35 ppm qui correspondrait à la présence d'un méthyle sur un azote secondaire. La chromatographie par perméation de gel (GPC) dans l'eau fournit un chromatogramme (préalablement étalonné par une gamme de polyoxyéthylène étalon) dont le maximum est situé à Mw = 2 300 g/mole, en accord avec la masse attendue. b) Synthèse du composé diphosphoné répondant à la for mule Dans un tricol d'un litre équipé d'un réfrigérant, on introduit 226 g (0,1 mole) du composé obtenu à l'issue de l'étape a), 16,4 g (0,2 mole) d'acide phosphoreux cristallisé et 12 g (0,11 mole) d'acide chlorhydrique en solution aqueuse à 35%. Le mélange est chauffé sous agitation jusqu'à 100 C, puis on introduit en cinq heures, 17,8 g (0,22 mole) d'une solution aqueuse de formaldéhyde à 37%, et on chauffe à reflux pendant dix-sept heures. Le milieu réactionnel est ensuite versé dans 900 cm3 d'eau froide, et la teneur en- matière sèche est ajustée à 30% par dilution. L'analyse du spectre de résonance magnétique nucléaire du proton (RNM) indique la présence d'un doublet à 3,55 ppm correspondant à 4 atomes d'hydrogène (N-CH2-P), d'un triplet à 3,7 ppm correspondant à 2 atomes d'hydrogène (CH2-N), et d'un multiplet à 3,64 ppm correspondant à 202 atomes d'hydrogène. EXEMPLE 2 Le composé répondant à la formule a été préparé selon le mode opératoire décrit dans l'exemple 1, partir de 0,1 mole de N-méthyléthanolamine, de 0,1 mole de diphénylméthylpotassium et de 5 moles d'oxyde d'éthylène. a) Le spectre RMN 1H du produit intermédiaire, c'està-dire de l'amine polyoxyéthylée obtenue avant la réaction de Mannich, (résonance magnétique nucléaire du proton) dans le chloroforme deutérié comporte 1 singulet à 2,4 ppm (N-CH3) (3H) ; 1 triplet à 2,7 ppm (N-CH2) (2H) ; 1 singulet à 3,64 ppm (CH2CH2O)n (202H) et 1 singulet à 3,1 ppm (N-H et O-H) (2H). L'absence de polymère produit par condensation de l'oxyde d'éthylène sur la fonction amine est démontrée par l'absence de singulet à 2,3 ppm qui correspondrait à la présence d'un méthyle sur un azote tertiaire. La chromatographie par perméation de gel (GPC) dans l'eau fournit un chromatogramme (préalablement étalonné par une gamme de polyoxyéthylène étalon) dont le maximum est situé à Mw = 2 350 g/mole, en accord avec la masse attendue. b) Ce produit intermédiaire a été fonctionnalisé suivant la partie b) de l'exemple 1. EXENPLE 3 Evolution de la viscosité en fonction de la quantité d'additif ajoute et du nombre de fonctions phosphoniques. Des mesures de viscosité de suspensions contenant 80 g d'eau, 20 g de CaCO3 à grande surface spécifique : 22 m2/g commercialisé par SOLVAY sous la référence SOCAL 31, et des quantités variables de fluidifiant à tester ont été effectuées. Les composés testés, préparés conformément à l'exemple 1 ou à l'exemple 2 sont les suivants * le composé (a), utilisé à titre de comparaison, (ne répondant pas à la formule (I) * le composé (b) de formule * le composé (c) de formule La figure 1 montre 3 courbes représentant l'évolution de la viscosité de la suspension (exprimée en mPa.s) obtenue avec un taux de cisaillement de 1 708 s-l, en fonction de la quantité d'additif (composé a, b ou c) introduit dans la suspension. Comme on peut le constater, les composés (b) et (c) entraînent une importante diminution de la viscosité de la suspension, et ceci dès les faibles teneurs en additif. Cette diminution est particulièrement importante lorsque cet additif présente une extrémité diphosphonée (additif c). Au-delà d'une certaine proportion qui est fonction de la longueur et de la nature de la chaîne polyoxyalkylée, des additions supplémentaires des fluidifiants (b) ou (c) n'apportent pas une augmentation appréciable de la fluidité : on constate, en effet, qu'au-delà d'une certaine proportion de fluidifiant (b) et (c), la fluidité reste quasiment constante et que le niveau de fluidité atteint dépend de la nature du fluidifiant introduit. EXEMPLE 4 Evolution de la viscosité en fonction de la quantité d'additif ajouta et de la longueur des chaînes nolvoxvalkvlées. Des mesures de viscosité ont été effectuées avec trois composés répondant à la formule (I), différant uniquement par la longueur de leur chaîne polyoxyéthylée * un composé d(n=l) de formule * un composé e(n=l0) de formule * un composé f(n=50) de formule Les suspensions testées contenaient 80 g d'eau, 20 g de CaCO3 et des quantités variables d'additif (composé d, e ou f). La figure 2 montre trois courbes représentant l'évolution de la viscosité (en mPa.s), à un taux de cisaillement de 1 708 5-1, en fonction de la quantité de fluidifiant introduit. Au-delà d'une certaine quantité d'additif ajouté, apparaît un palier, la viscosité ne variant dès lors pratiquement plus. En outre, on remarque que plus la longueur de la chaîne polyoxyéthylée est élevée, plus le pouvoir fluidifiant est élevé. Toutefois, l'accroissement du pouvoir fluidifiant n'est pas illimité. En effet, au-delà d'une certaine valeur de "n", le pouvoir fluidifiant se stabilise, comme expliqué dans l'exemple suivant. EXEMPLE 5 Evolution de la viscosité uniquement en fonction de la longueur des chaînes olvoxvalkvlées. Plusieurs suspens ions ont été réalisées avec 80 g d'eau, 20 g de CaCO3 et à chaque fois la même quantité de fluidifiant à tester, en l'occurence 0,24 g (soit 1,2 % en poids rapporté à la quantité de CaCO3). Des composés répondant à la formule (I) préparés selon l'exemple 1 à partir d'éthanol-amine et ne différant que par la longueur de leur chaîne polyoxyalkylée ont été testés. La quantité de composé présent dans la suspension a été choisie de façon à atteindre une viscosité quasiment constante malgré un ajout supplémentaire du composé se concrétisant par un palier sur les courbes de viscosité en fonction de la quantité de fluidifiant. La figure 3 illustre l'évolution de la viscosité correspondant à ce palier en fonction du nombre "n". Il apparaît donc, que pour ce minéral, qu'au-delà d'une valeur de "n" voisine de 20, la viscosité devient quasi-constante. Toutefois, ceci n'est vrai que dans le cas où les particules minérales en suspens ion sont de taille voisine ou en d'autres termes correspondent à une coupe granulométrique étroite. EXEMPLE 6 Les composés C1 à C10 répondant à la formule (F) donnée ci-dessous ont été synthétisés conformément à l'exemple 1 ou à l'exemple 2 à partir des amino-alcools primaires ou secondaires correspondants, puis neutralisés de façon connue (bien entendu lorsque M = H, le composé se présente sous la forme d'ammonium). Leurs caractéristiques structurelles sont données dans le tableau (I) ci-après. Formule (F) TABLEAU (I) Produits n M+ Rj Cl 10 H+ CH C2 10 H+ -CH2~PO(OM)2 C3 50 H+ CH3 C4 100 H+ CH3 C5 100 H+ -CH2-PO(OM)2 C6 100 Na+ -CH2-PO(OM)9 C7 100 Ca+ -CH2-PO(OM)2 C8 100 DEAH+ -CH2-PO(OM)2 * C9 170 H+ -CH2-PO(OM)2 C10 1 H+ -CH2-PO(OM)2 * DEAH+ représente le cation (HOC2H4)2 NH2+ EXEMPLE 7 Les pouvoirs fluidifiants des composés obtenus dans l'exemple 6 ont été évalués au travers des réductions d'eau qu'ils ont occasionnées lors de la préparation d'échantillons de même plasticité. Les échantillons testés sont composés 1) de mortier normalisé, c'est-à-dire de 450 g de ciment HP du Havre et de 1 350 g de sable AFNOR (0-2 mm) ; 2) de 0,3 % en masse (1,35 g) du fluidifiant testé par rapport au poids de ciment (sauf lorsqu'il s'agit de l'échantillon témoin) ; 3) de la quantité "x" d'eau (exprimée en g) nécessaire pour que l'échantillon ait la plasticité de référence. La plasticité de référence choisie est celle obtenue lorsque l'échantillon témoin contient 225 g d'eau. La réduction d'eau est la valeur, (225-x)/225. La maniabilité de l'échantillon a été mesurée au maniabilimètre à mortier, conformément à la norme NF p 18-452. Les résultats obtenus sont rassemblés dans le tableau (II) ci-après TABLEAU (II) COMPOSES MANIABILITE REDUCTION D'EAU en s en % C2 (diphosphoné) 1,4 28 C5 (diphosphoné) 1,4 21 C1 (monophosphoné) 1,9 12 C3 (monophosphoné) 1,9 14 C4 (monophosphoné) 1,9 12 Témoin 1,7 0 On observe donc une réduction d'eau particulièrement élevée lorsque le composé testé est diphosphoné. EXEMPLE 8 Il a été effectué une comparaison des pouvoirs fluidifiants et des résistances mécaniques induites par les composés (I) avec les performances résultant de l'utilisation d'un fluidifiant du commerce. Le fluidifiant du commerce choisi est la résine GT commercialisée par la société CHRYSO. Il s'agit d'un polysulfonate à base de mélamine. La résine GT est dosée en extrait sec équivalent. Les mesures de réduction d'eau et de maniabilité ont été effectuées comme dans l'exemple 7, à la différence près que les échantillons ne contenaient que 0,24 % de fluidifiant. Les mesures de résistance mécanique ont été effectuées conformément à la norme EN 196. Les résultats ont été rassemblés dans le tableau (III) suivant TABLEAU (III) RESISTANCES REDUCTION EN COMPOSES MANIABILITE D'EAU COMPRESSION (en s) (en %) (en MPa) après 1j 7j 28j Témoin 4,0 20 54 67 Résine GT 4,1 7 24 60 70 C5 (diphosphoné) 3,6 20 24 67 80 C9 (diphosphoné) 3,7 17 24 62 74 EXEMPLE 9 Afin de déterminer l'influence de la nature du cation M+ de la formule (F), des mesures de réduction d'eau, de maniabilité et de résistance en compression ont été effectuées, comme dans l'exemple 7, avec plusieurs composés ne différant entre eux que par la nature du cation M+. Le tableau (IV) suivant rassemble les résultats obtenus TABLEAU (IV) RESISTANCES REDUCTION EN COMPOSE DOSAGE MANIABILITE M+ D'EAU COMPRESSION (en s) (en %) (en MPa) après 1j 7j 28j C5 0,24 % 3,6 H+ 16 20 66 76 C6 0,24 % 4,5 Na+ 17 20 63 79 C7 0,24 % 3,3 Ca+ 19 20 62 77 C8 0,24 % 3,3 DEAH+ 18 20 64 86 Témoin 0,24 % 4,0 / 0 17 47 70 On observe donc des propriétés mécaniques très élevées lorsque M+ est le cation DEAH+ (HOC2H4)2NH2+. EXEMPLE 10 Le pouvoir fluidifiant ainsi que les résistances mécaniques induites par les composés (I) lors de leur utilisation selon l'invention, ont été comparés avec ceux obtenus avec la résine GT définie dans l'exemple 8. Les échantillons testés sont formés d'un mélange composé de - béton comprenant 690 kg de gravier 10/20 mm roulé 530 kg de gravier 4/10 mm roulé 100 kg de gravier 1/4 mm roulé 434 kg de gravier 0/1 mm roulé 350 kg de ciment HP du Havre - 0,24 % en masse de fluidifiant par rapport au poids de ciment, à l'exception de l'échantillon témoin qui ne comprend pas de fluidifiant, - et la quantité "x" d'eau (exprimée ici en kg) nécessaire pour que l'échantillon ait la plasticité de référence, définie ici comme étant celle d'un échantillon témoin contenant 183,7 kg d'eau. La réduction d'eau a été calculée comme dans l'exemple 7. La fluidité a été mesurée directement, c'est-à-dire en mesurant le "slump" selon la norme NF P-18-333. La résistance en compression a été mesurée selon la norme EN 196. Les résultats obtenus sont regroupés dans le tableau (V) suivant TABLEAU (V) RESISTANCE EN FLUIDIFIANT SLUMP REDUCTION COMPRESSION D'EAU (en MPa) (en %) après 1j 7j 28 Résine GT 5 4 22 40 46 C5 7 13 27 47 56 C9 7 13 22 40 53 Témoin 7 0 21 38 44 Comme on peut le constater, les composés C5 et C9 entraînent à la fois une meilleure réduction d'eau et de meilleures propriétés mécaniques que celles obtenues avec la résine GT. La maniabilité pendant un temps prolongé des fluidifiants C5, C9 et de la résine a été évaluée sur une composition de béton comprenant - 605 kg de gravier 10/20 mm concassé, - 515 kg de gravier 4/10 mm concassé, - 165 kg de gravier 1/4 mm concassé, - 340 kg de gravier 0/1 mm concassé, - 175 kg de gravier 0/0,5 mm concassé, - 350 kg de ciment CPA HP de Cormeilles, - une quantité d'eau nécessaire pour que l'échantillon ait la plasticité de référence définie ici comme étant celle d'un échantillon témoin contenant 166,7 litres. Le slump a été mesuré selon la norme NF P-18-333. Les résultats obtenus sont regroupés dans le tableau (VI) suivant TABLEAU (VI) SLUMP FLUIDI- DOSAGE T T + TF TF + TF + RC FLANT (1) 30 mn (2) 30 mm 60 mm (3) en- % en M a Résine 0,24 3 2 18 7 ~ 23,7 GT C5 0,180 4 3 18 16 14 21,7 C9 0,195 4 3 17 14 10 21,6 (1) il est rapporté à la quantité de ciment, (2) le fluidifiant est ajouté à TF = T + 30 mn, (3) résistance en compression à 24 h selon la norme NF P-18406. Grâce aux fluidifiants C5 et C9, on accroit le temps de travail du béton. EXEMPLE 11 Dans cet exemple, on a mesuré les réductions d'eau, les résistances à la compression ainsi que la résistance à la flexion, selon la norme EN 196, engendrées par les composés C1 et C10 dans un mortier normalisé (défini à l'exemple 7). Le tableau (VII) suivant rassemble les résultats obtenus TABLEAU (VII) COMPOSES DOSAGE MANIABI- REDUCTION RESISTANCE EN RESISTANCE A LITE D'EAU COMPRES LA FLEXION SION (en s) (en %) (en MPa) (en MPa) 7j 28j 7j 28j Témoin 4,2 0 46,3 68,3 11,2 12 Cl 0,195 4,1 20 60,5 78,3 13,1 13,4 C10 . 0,210 4,3 20 65,5 89,8 13,4 14,1 On obtient donc avec C1 et C10 d'excellentes réductions d'eau et d'excellentes résistances mécaniques à la fois en compression et en flexion. EXEMPLE 12 Des mesures de la viscosité ont été effectuées dans une suspension aqueuse de Cr203, après 5 mn d'agitation, en fonction de la quantité du fluidifiant C5 de formule HO (CH2CH2O)1OO-CH2CH2-N(CH2-PO3H2)2- Le Cr203 testé est un pigment minéral commercialisé par BAYER sous la dénomination OXYDE DE CHROME VERT, Type GX, à 99-99,5 % de Cr203 (DIN 55905) et de granulométrie dominante de 0,35 microns. Les suspensions testées contenant 200 g de Cr203, 133,3 g d'eau et des quantités variables du fluidifiant C5, l'eau introduite avec le fluidifiant étant soustraite pour garder un rapport massique constant eau/minéral. La figure 4 représente l'évolution de la viscosité (en mPa.s) d'une suspension aqueuse de Cr203 à 60% en fonction de la quantité de fluidifiant C5 introduit. EXEMPLE 13 Dans les conditions opératoires de l'exemple 12, des mesures de la viscosité ont été effectuées dans une suspension aqueuse de Fe203, après 5 mn d'agitation, en fonction de la quantité du fluidifiant C5. Le Fe203 testé est un pigment minéral commercialisé par BAYER sous la dénomination BAYFERROX brun de type 610, à 90-91 % de Fe203 et de granulométrie dominante de 0,3-0,6 microns. Les suspensions testées contenaient 200 g de Fe203, 133,3 g d'eau et des quantités variables du fluidifiant C5, l'eau introduite avec le fluidifiant étant soustraite pour garder un rapport massique constant eau/minéral. La figure 5 représente l'évolution de la viscosité (en mPa.s) en fonction de la quantité de fluidifiant introduit. EXEMPLE 14 Cet exemple illustre l'insensibilité des composés (I) selon l'invention, en l'occurence le composé C5 (décrit notamment dans l'exemple précédent), à la présence de sels dans l'eau. Le comportement du fluidifiant C5 est comparé à celui du fluidifiant commercialisé par la société COATEX sous la dénomination AB100 il s'agit d'un polyacrylate de sodium, habituellement employé pour fluidifier des suspensions de Cacao3. Dans une suspension aqueuse contenant 120 g de CaC03 (commercialisé par Solvay et de surface spécifique de l'ordre de 22 m2/g), 180 g d'eau et 1,2 g de fluidifiant, on ajoute progressivement une solution aqueuse contenant 50 % en poids de CaC12. Les deux courbes représentées à la figure 6 montrent l'évolution de la viscosité Brookfield à 100 tr/mn (en mPa.s) en fonction de la quantité de la solution de CaC12 à 50%. EXEMPLE 15 Dans les conditions opératoires de l'exemple 12, des mesures de la viscosité ont été effectuées dans une suspension aqueuse de mica, après 5 mn d'agitation, en fonction de la quantité de fluidifiant C5. Le mica testé est commercialisé par la société KAOLINS D'ARVOR sous la dénomination MICARVOR 20 ; sa granulométrie à 99,95 % est inférieure à 0,100 mm, à 99,9 % inférieure à 0,063 mm et à 99,5 % inférieure à 0,040 mm. Les suspensions testées contenaient 200 g de mica, 133,3 g d'eau et des quantités variables du fludifiant C5, l'eau introduite avec le fluidifiant étant soustraite pour garder un rapport massique constant eau/minéral. La figure 7 montre l'évolution de la viscosité (en mPa.s) en fonction de la quantité de fludifiant introduit. EXEMPLE 16 Dans les conditions opératoires de l'exemple 12, des mesures de la viscosité ont été effectuées dans une suspension aqueuse de Thiol, après 5 mn d'agitation, en fonction de la quantité de fluidifiant C5. Le Tio2 testé est commercialisé par la société DEGUSSA sous la référence P25 ; la taille des particules est d'environ 21 nm (nanomètre) et leur surface spécifique est d'environ 50 m2/g. Les suspensions aqueuses testées contenaient 35 % en poids de Tio2 avant la première addition de fluidifiant. La figure 8 montre l'évolution de la viscosité (en mPa.s) en fonction de la quantité de fluidifiant introduit. EXEMPLE 17 Cet exemple illustre l'effet de retard de prise de certains composés (I). Cet effet retard a été mesuré sur un mortier normalisé (NF P-18356) placé dans une coupelle tronconique. Après avoir arasé la surface de la coupelle remplie de ce mortier, la coupelle est placée dans un prisomètre automatique équipé d'une aiguille et d'une partie mobile conforme à la norme NF P-15414. Ce test consiste ensuite à faire tomber l'aiguille dans la coupelle. On considère que - le début de la prise est réalisé dès que l'enfoncement de l'aiguille est arrêté à au moins 2,5 mm du fond de la coupelle, - la fin de la prise est réalisée au bout du temps où l'aiguille ne pénètre pas, pour la première fois, à plus de 2,5 mm en dessous de la surface arasée de la coupelle. Les produits testés sont décrits dans l'exemple 6. Prodillts- Dosage Début de Fin de (1) prise prise en % Témoin O 4h 55 mm 9h 06 mm C2 0,3 10h 53 mm 22h 19 mm (diphosphoné n = 10) Cl 0,3 5h 34 mm 10h 45 mn (monopho sphoné n = 10) Témoin O 5h 05 mn 7h 14 mn C2 0,375 21h 43 mm supérieure à 26h Cl 0,375 7h 53 mn 10h 55 mm Témoin 0 4h 20 mmm 8h 31 mm C4 0,3 6h 22 mm 10h 10 mm (monophosphoné n = 100) C5 0,3 7h 30 11h 57 (diphosphoné n = 100) C3 0,3 5h 44 mm 10h 18 mm (monophosphoné n = 50) Témoin 0 4h 21 mm 9h 18 mm C4 0,375 6h 18 mm 12h 01 mm C5 0,375 10h 45 mm 12h 52 mm C3 0,375 6h 57 mm 9h 29 mm (1) les pourcentages sont donnés en % en sec sur la quantité de ciment. REVENDICATIONS 1. Utilisation comme agents fluidifiants pour suspensions aqueuses de particules minérales et de pâtes de liant hydraulique de composés (I) ou des sels des composés (I), lesdits composés (I) répondant à la formule dans laquelle R est un atome d'hydrogène ou un groupe hydrocarboné monovalent comportant de 1 à 18 atomes de carbone et éventuellement un ou plusieurs hétéroatomes, les Ri sont semblables ou différents entre eux et représentent un alkylène comme l'éthylène, le propylène, le butylène, l'amylène, l'octylene ou le cyclohexène, ou un arylène comme le styrène ou le méthylstyrène ; les Ri renferment éventuellement un ou plusieurs hétéroatomes, Q est un groupe hydrocarboné comportant de 2 à 18 atomes de carbone et éventuellement un ou plusieurs hétéroatomes, A est un groupe alkylidène comportant de 1 à 5 atomes de carbone, les Rj sont semblables ou différents entre eux et peuvent être choisis parmi:: * le groupe A-P03H2, A ayant la signification précitée, * le groupe alkyle comportant de 1 à 18 atomes de carbone et pouvant porter des groupements tR-o(Ri-o)n] R et Ri ayant les significations précitées, * et le groupe - Rk désignant un groupement tel que Rj, - B désignant un groupement alkylène comportant de 2 à 18 atomes de carbone, "n" est un nombre supérieur ou égal à 0, "r" est le nombre des groupes [R-O(Ri-O)n] portés par l'ensemble des Rj, "q" est le nombre des groupes [R-O (RiO) n] portés par Q, la somme "r+q" est comprise entre 1 et 10, "y" est un nombre entier compris entre 1 et 3, Q, N et les Rj peuvent former ensemble un ou plu sieurs cycles, ce ou ces cycles pouvant en outre contenir un ou plusieurs autres hétéroatomes. 2. Utilisation selon la revendication 1, caractérisée en ce que R est un atome d'hydrogène ou un groupe méthyle, éthyle ou nonylphénol. 3. Utilisation selon la revendication 2, caractérisée en ce que R est un atome d'hydrogène. 4. Utilisation selon l'une quelconque des revendications 1 à 3, caractérisée en ce que les groupes Ri sont choisis parmi l'éthylène et le propylène. 5. Utilisation selon la revendication 4, caractérisée en ce que Ri est majoritairement, voire uniquement l'éthylène, le nombre de motifs d'éthylène correspondant à Ri étant suffisant pour conserver le caractère hydrosoluble ou hydrodispersable des composés (I). 6. Utilisation selon l'une quelconque des revendications 1 à 5, caractérisée en ce que Q comporte de 2 à 12 atomes de carbone, de préférence de 2 à 6 atomes de carbone, et de préférence encore, représente l'éthylène, le cyclo-hexène ou le n-hexène. 7. Utilisation selon l'une quelconque des revendications 1 à 6, caractérisée en ce que le groupe alkylidène A comporte de 1 à 3 atomes de carbone. 8. Utilisation selon la revendication 7, caractérisée en ce que A est le groupe méthylène. 9. Utilisation selon l'une quelconque des revendications 1 à 8, caractérisée en ce que le groupe Rj est le groupe -CH2-PO3H2, éventuellement salifié. 10. Utilisation selon l'une quelconque des revendications 1 à 8, caractérisée en ce que le groupement Rj est le groupe méthyle. 11. Utilisation selon l'une quelconque des revendications 1 à 8, caractérisée en ce que le groupe Rj est le groupe -C2H4N(CH2-P03H2)2, éventuellement salifié. 12. Utilisation selon l'une quelconque des revendications 1 à 11, caractérisée en ce que les sels sont des sels de sodium, de calcium ou de diéthanolamine. 13. Utilisation selon l'une quelconque des revendications 1 à 12, caractérisée en ce que "n" est compris entre 1 et 10 000. 14. Utilisation selon la revendication 13, caractérisée en ce que "n" est compris entre 1 et 500. 15. Utilisation selon la revendication 14, caractérisée en ce que "n" est compris entre 1 et 250. 16. Utilisation selon l'une quelconque des revendications 1 à 15, caractérisée en ce que la somme "r + q" est inférieure à 3. 17. Utilisation selon la revendication 16, caractérisée en ce que la somme "r + q" est égale à 1. 18. Utilisation selon l'une quelconque des revendications 1 à 17 caractérisée en ce que "y" est égal à 1. 19. Utilisation selon l'une quelconque des revendications 1 à 18 caractérisée en ce que les suspensions aqueuses de particules minérales sans prise hydraulique sont des charges calciques telles que le carbonate de calcium ou le sulfate de calcium dihydraté ; les oxydes minéraux tels que le dioxyde de titane, l'oxyde ferrique ou l'oxyde de chrome, ou d'autres charges telles que les silicates comme par exemple le mica. 20. Utilisation selon l'une quelconque des revendications 1 à 19, caractérisée en ce que les suspensions aqueuses de particules minérales sont des suspens ions de liant hydraulique. 21. Nouveaux composés (III) et leurs sels, lesdits composés (III) répondant à la formule dans laquelle R est un atome d'hydrogène ou un groupe hydrocarboné monovalent comportant de 1 à 18 atomes de carbone et éventuellement un ou plusieurs hétéroatomes. Les Ri sont semblables ou différents entre eux et représentent un alkylène comme l'éthylène, le propylène, l'amylène, I'octylène ou le cyclohexène ou un arylène comme le styrène ou le méthylstyrène. Les Ri renferment éventuellement un ou plusieurs hétéroatomes . Q est un groupe hydrocarboné comportant de 2 à 18 atomes de carbone et éventuellement un ou plusieurs hétéroatomes . A est un groupement alkylidène comportant de 1 à 5 atomes de carbone les Rj sont semblables ou différents entre eux et peuvent être choisis parmi * le groupe -A-P03H2, A ayant la signification précitée, * un groupe alkyle comportant de 1 à 18 atomes de carbone et pouvant porter des groupements [R-O(Ri-O)n], R et Ri ayant les significations précitées, * et le groupement - Rk désignant un groupement tel que Rj, - B désignant un groupement alkylène comportant de 2 à 18 atomes de carbone, "n" est un nombre supérieur ou égal à 0, "r" est la somme des groupements [R-O(Ri-O)n] portés par l'ensemble des Rj, "q" est le nombre des groupements tR-O(Ri-O)n] portés par Q, la somme "r+q" est comprise entre 1 et 10, "y" est un nombre entier compris entre 1 et 3, Q, N et les Rj peuvent former ensemble un ou plusieurs cycles , ce ou ces cycles pouvant en outre contenir un ou plusieurs autres hétéroatomes, à l'exclusion des composés (I) et de leurs sels pour lesquels les conditions suivantes sont remplies cumulativement: : R est un alkyle de 1 à 5 atomes de carbone, Ri comporte de 2 à 5 atomes de carbone, "y" = 1, "r" = 0, "q" = = 1, "n" # 20 Rj = A-P03H2, Rj pouvant être salifié, Q comporte de 3 à 5 atomes de carbone. 22. Nouveaux composés selon la revendication 21, caracté risés en ce que R est un atome d'hydrogène ou un groupe méthyle, éthyle ou nonylphénol. 23. Nouveaux composés selon la revendication 22, caracté risés en ce que R est un atome d'hydrogène. 24. Nouveaux composés selon l'une quelconque des revendications 21 à 23, caractérisés en ce que les groupes Ri sont choisis parmi l'éthylène et le propylène. 25. Nouveaux composés selon la revendication 24, caracté risés en ce que Ri est majoritairement, voire uniquement l'éthylène, le nombre de motifs d'éthylène correspondant à Ri étant suffisant pour conserver le caractère hydrosoluble ou hydrodispersable des composés (I). 26. Nouveaux composés selon l'une quelconque des revendications 21 à 25, caractérisés en ce que Q comporte de 2 à 12 atomes de carbone, de préférence de 2 à 6 atomes de carbone, et de préférence encore représente l'éthylène, le cyclo-hexène ou le n-hexène. 27. Nouveaux composés selon l'une quelconque des revendications 21 à 26, caractérisés en ce que le groupe alkylidène A comporte de 1 à 3 atomes de carbone. 28. Nouveaux composés selon la revendication 27, caracté risés en ce que A est le groupe méthylène. 29. Nouveaux composés selon l'une quelconque des revendications 21 à 28, caractérisés en ce que le groupement Rj est le groupe -CH2-PO3H2, éventuellement salifié. 30. Nouveaux composés selon l'une quelconque des revendications 21 à 28, caractérisés en ce que le groupe Rj est le groupe méthyle. 31. Nouveaux composés selon l'une quelconque des revendications 21 à 28, caractérisés en ce que le groupement Rj est le groupe -C2H4N(CH2-P03H2)2, éventuellement salifie. 32. Nouveaux composés selon l'une quelconque des revendications 21 à 31, caractérisés en ce que les sels sont des sels de sodium, de calcium ou de diéthanolamine. 33. Nouveaux composés selon l'une quelconque des revendications 21 à 32, caractérisés en ce que "n" est inférieur à 10 000. 34. Nouveaux composés selon la revendication 33, caracté risés en ce que "n" est inférieur à 500. 35. Nouveaux composés selon la revendication 34, caractérisés en ce que "n" est inférieur à 250. 36. Nouveaux composés selon l'une quelconque des revendications 21 à 35, caractérisés en ce que la somme "r + q" est inférieure à 3. 37. Nouveaux composés selon la revendication 36, caractérisée en ce que la somme "r + q" est égale à 1. 38. Nouveaux composés selon l'une quelconque des revendications 21 à 37, caractérisés en ce que "y" est égal à 1. 39. Utilisation comme agents retardateurs de la prise d'un liant hydraulique des composés définis à la revendication 1 et remplissant en outre l'une ou l'autre des conditions suivantes (a1) "y" est supérieur à 1, (b1) "y" est égal à 1 et Rj comprend au moins une fonction phosphonique ou phosphonate.